РАСШИРЯЮЩИЕСЯ ЧАСТИЦЫ ПОЛИСТИРОЛА ДЛЯ ТЕПЛОИЗОЛЯЦИИ И СПОСОБ ИХ ПОЛУЧЕНИЯ

1. Способ получения частиц пенополистирола для теплоизоляции, причем способ включает:
приготовление смеси расширяющихся частиц полистирола и теплоизоляционного материала путем смешивания расширяющихся частиц полистирола и теплоизоляционного материала;
приготовление раствора для смеси путем растворения хлорированного парафина и по меньшей мере одного из парафинового масла и каучука в органическом растворителе, растворяющем стирол; и
умягчение поверхностного слоя расширяющихся частиц полистирола путем распыления раствора для смеси на смесь при помешивании и инфильтрации теплоизоляционного материала, хлорированного парафина и по меньшей мере одного из парафинового масла и каучука в поверхностный слой расширяющихся частиц полистирола.
2. Способ по п. 1, отличающийся тем, что для приготовления смеси расширяющихся частиц полистирола и теплоизоляционного материала смешивают расширяющиеся частицы полистирола и теплоизоляционный материал, чтобы диспергировать теплоизоляционный материал в поверхностном слое расширяющихся частиц полистирола.
3. Способ по п. 1, отличающийся тем, что теплоизоляционный материал присутствует в количестве от 0,05 до 10 мас.ч. на 100 мас.ч. расширяющихся частиц полистирола.
4. Способ по п. 1, отличающийся тем, что теплоизоляционный материал имеет диаметр от 1 до 70 мкм.
5. Способ по п. 1, отличающийся тем, что теплоизоляционный материал включает по меньшей мере одно из графита, серебра, меди, олова, алюминия, цинка, никеля, титана, магния, вольфрама, диатомита, вспученного вермикулита, цеолита, бентонита, перлита, аэрогеля и нанотрубок углерода.
6. Способ по п. 5, отличающийся тем, что графит включает по меньшей мере одно из чешуйчатого графита, вспученного графита и углерода.
7. Способ по п. 1, отличающийся тем, что органический растворитель присутствует в количестве от 0,1 до 10 мас.ч. на 100 мас.ч. расширяющихся частиц полистирола.
8. Способ по п. 1, отличающийся тем, что органический растворитель включает по меньшей мере один из толуола, этилбензола, метилэтилкетона, мономера стирола, ацетона, диметилкарбоната, циклопентана, циклогексана, нормального гексана и тетрагидрофурана.
9. Способ по п. 1, отличающийся тем, что хлорированный парафин присутствует в количестве от 0,1 до 5 мас.ч. на 100 мас.ч. расширяющихся частиц полистирола.
10. Способ по п. 1, отличающийся тем, что по меньшей мере одно из парафинового масла и каучука присутствует в количестве от 0,05 до 5 мас.ч. на 100 мас.ч. расширяющихся частиц полистирола.
11. Способ по п. 1, отличающийся тем, что соотношение при смешивании (массовое) хлорированного парафина и по меньшей мере одного из парафинового масла и каучука составляет от 1:0,5 до 1:2.
12. Способ по п. 1, отличающийся тем, что соотношение при смешивании (массовое) хлорированного парафина и органическего растворителя составляет от 1:1 до 1:3.
13. Способ по п. 1, отличающийся тем, что соотношение при смешивании (массовое) по меньшей мере одного из парафинового масла и каучука и  органическего растворителя составляет от 1:1 до 1:6.
14. Способ по п. 1, отличающийся тем, что каучук включает по меньшей мере один из бутилкаучука, акрилового каучука и хлорированного каучука.
15. Способ по п. 1, отличающийся тем, что приготовление раствора для смеси осуществляют путем перемешивания при 30-50°C и 20-500 об/мин.
16. Способ по п. 1, отличающийся тем, что инфильтрацию осуществляют путем перемешивания при 50-200 об/мин.
17. Способ по п. 1, кроме того включающий добавление по меньшей мере одного из глицерил моностеарата, глицерил тристеарата, стеарата цинка и стеарата магния в качестве антиадгезива, чтобы покрыть поверхностный слой расширяющихся частиц полистирола после инфильтрации.
18. Способ по п. 17, отличающийся тем, что антиадгезив присутствует в количестве от 0,05 до 5 мас.ч. на 100 мас.ч. расширяющихся частиц полистирола.
19. Расширяющаяся частица полистирола для теплоизоляции, полученная способом по любому из пп.1-18.
20. Расширяющаяся частица полистирола для теплоизоляции, включающая:
расширяющуюся частицу полистирола и
теплоизоляционный материал, хлорированный парафин и по меньшей мере одно из парафинового масла и каучука, диспергированные в поверхностном слое расширяющихся частиц полистирола.
21. Расширяющаяся частица полистирола для теплоизоляции по п. 20, отличающаяся тем, что теплоизоляционный материал диспергирован в поверхностном слое расширяющихся частиц полистирола, и хлорированный парафин и по меньшей мере одно из парафинового масла и каучука нанесены на слой, в котором диспергирован теплоизоляционный материал.
22. Расширяющаяся частица полистирола для теплоизоляции по п. 20, отличающаяся тем, что поверхностный слой, в котором диспергированы теплоизоляционный материал, хлорированный парафин и по меньшей мере одно из парафинового масла и каучука, имеет толщину от 1 до 100 мкм.
23. Расширяющаяся частица полистирола для теплоизоляции по п. 20, отличающаяся тем, что теплоизоляционный материал, хлорированный парафин и по меньшей мере одно из парафинового масла и каучука инфильтрованы, чтобы покрыть поверхностный слой расширяющихся частиц полистирола.
24. Расширяющаяся частица полистирола для теплоизоляции по п. 20, отличающаяся тем, что расширяющиеся частицы полистирола для теплоизоляции, кроме того, покрыты по меньшей мере одним из глицерил моностеарата, глицерил тристеарата, стеарата цинка и стеарата магния в качестве антиадгезива.